(57)【要約】  本発明は、平面面積を含む真空絶縁グレージングユニット（ＶＩＧ）（１）に関し、第１のガラス板（１ａ）及び第２のガラス板（１ｂ）と、平面面積に分布され、第１のガラス板と第２のガラス板との間に位置付けられ、第１のガラス板と第２のガラス板との間の距離を維持するｋ個の離隔スペーサ（Ｐｉ）（但しｋ∈Ｎ及びｋ＞８である）と、第１のガラス板と第２のガラス板との間の距離を密封する周囲接着シール（４）であって、第１のガラス板と第２のガラス板との間に閉囲され、平面面積を画定する周囲接着シールの内周によって囲まれた内部容積Ｖを画定する周囲接着シール（４）とを含み、但し内周は、縦軸Ｘ１に沿った長さＬにわたって、及び縦軸Ｘ１に垂直な横軸Ｘ２に沿った幅Ｗにわたって延在する実質的に矩形の幾何形状を有し、Ｌ≧Ｗであり、内部容積は真空下にある。規則的配列に従って配置される代わりに、離隔スペーサは、真空絶縁グレージングの表面の大気圧によって加えられた大気圧応力σｐと、外部環境と内部環境との温度差からもたらされる熱応力σｔの組合せの応力場の線に従って配置される。離隔スペーサのこの新規の分布は、戦略領域におけるそれらの集中のお陰で強い機械的耐性をＶＩＧに与え、使用される離隔スペーサの数が少ないお陰で、低い熱伝達率をＶＩＧに与える。【選択図】図５（ｂ）
2021525212.tif 000002
【特許請求の範囲】
【請求項１】
平面面積を含む真空絶縁グレージングユニット（ＶＩＧ）（１）であって、前記真空絶縁グレージングユニットが、
（ａ）第１のガラス板（１ａ）及び第２のガラス板（１ｂ）と、
（ｂ）前記平面面積にわたって分布され、前記第１のガラス板と前記第２のガラス板との間に位置付けられ、前記第１のガラス板と前記第２のガラス板との間の距離を維持するｋ個の離隔スペーサ（Ｐｉ）であって、前記離隔スペーサ（Ｐｉ）のそれぞれが、セル面積（Ａｉ）を有するセル（Ｒｉ）を画定し、前記セル（Ｒｉ）が、全ての前記離隔スペーサと関連した前記セルと組み合わされてボロノイ分割を形成し、前記ボロノイ分割がセル面積分布によって特徴づけられ、但しｋ∈Ｎ及びｋ＞８である、ｋ個の離隔スペーサ（Ｐｉ）と、
（ｃ）前記第１のガラス板と前記第２のガラス板との間の距離を密封する周囲接着シール（４）であって、前記第１のガラス板と前記第２のガラス板との間に閉囲され、前記平面面積を画定する前記周囲接着シールの内周によって囲まれた内部容積Ｖを画定する周囲接着シール（４）とを含み、但し前記内周が、縦軸Ｘ１に沿った長さＬにわたって、及び前記縦軸Ｘ１に垂直な横軸Ｘ２に沿った幅Ｗにわたって延在する実質的に矩形の幾何形状を有し、Ｌ≧Ｗであり、前記内部容積が真空下にあり、
前記平面面積が以下のように、すなわち
・４つの角領域（Ｂ）であって、それぞれが、半径Ｒｂの円の４分の１の幾何形状を有し、但しＲｂ＜Ｗ／２であり、それぞれが、前記周囲シールの前記矩形の内周の角に中心を持つ、４つの角領域（Ｂ）と、
・前記４つの角領域を除く前記平面面積を覆う補完領域（Ａ）とに分割され、前記補完領域（Ａ）が、それ自体、
・第１の角領域と第２の角領域との間に延在する第１の縦ストリップ領域（ＡＬ）、及び第３の角領域と第４の角領域との間に延在する第２の縦ストリップ領域（ＡＬ）であって、各縦ストリップ領域が、前記平面面積の縦縁部に隣接する前記縦軸Ｘ１に沿って延在し、前記縦縁部から０．１Ｗに等しい、横軸Ｘ２に沿って測定された幅を有する、第１の縦ストリップ領域（ＡＬ）及び第２の縦ストリップ領域（ＡＬ）と、
・前記第１の角領域と前記第３の角領域との間に延在する第１の横ストリップ領域（ＡＷ）、及び前記第２の角領域と前記第４の角領域との間に延在する第２の横ストリップ領域（ＡＷ）であって、各横ストリップ領域が、前記平面面積の横縁部に隣接する前記横軸Ｘ２に沿って延在し、前記横縁部から０．１Ｗに等しい、前記縦軸Ｘ１に沿って測定された幅を有する、第１の横ストリップ領域（ＡＷ）及び第２の横ストリップ領域（ＡＷ）と、
・前記第１及び第２の縦ストリップ領域（ＡＬ）並びに前記第１及び第２の横ストリップ領域（ＡＷ）を切り取った前記補完領域（Ａ）の前記面積を覆う中心領域（ＡＣ）とに分割されているものにおいて、
前記４つの角領域（Ｂ）のそれぞれに置かれた前記セルの前記セル面積分布の第１０のパーセンタイルＳＢ１０は、それぞれが前記中心領域（ＡＣ）、並びに前記第１及び第２の縦ストリップ領域（ＡＬ）のそれぞれ、並びに／又は前記第１及び第２の横ストリップ領域（ＡＷ）のそれぞれに置かれた前記セルの前記セル面積分布の第１０のパーセンタイルＳＡＣ１０、及びＳＡＬ１０及び／又はＳＡＷ１０より小さく、前記中心領域（ＡＣ）に置かれた前記セルの前記セル面積分布の第１０のパーセンタイルＳＡＣ１０は、前記第１及び第２の縦及び横ストリップ領域（ＡＬ、ＡＷ）の前記第１０のパーセンタイルＳＡＬ１０及びＳＡＷ１０以上であり、
ＳＢ１０、ＳＡＬ１０、及びＳＡＷ１０の前記値は、前記内周に隣接した全ての前記セルの前記セル面積を無視して決定され、セル（Ｒｉ）が、領域（ＡＣ、ＡＬ、ＡＷ、Ｂ）に閉囲されており、
・前記対応する離隔スペーサ（Ｐｉ）が前記領域内に含まれる場合、又は
・前記対応する離隔スペーサが２つの領域（ＡＣ、ＡＬ、ＡＷ、Ｂ）に跨がっている場合、前記セル（Ｒｉ）は、前記セル面積（Ａｉ）の最大の断片を含む前記領域に閉囲され、
・前記対応する離隔スペーサが２つの領域（ＡＣ、ＡＬ、ＡＷ、Ｂ）に跨がっており、前記セル面積が前記２つの領域の間で均等に分布されている場合、前記セル面積は、前記第１０のパーセンタイルＳＢ１０、ＳＡＣ１０、ＳＡＬ１０、及びＳＡＷ１０の決定には無視される、真空絶縁グレージングユニット。
【請求項２】
前記内周に隣接する前記４つの角領域（Ｂ）のそれぞれに置かれた全ての前記セルの前記セル面積は、それに直接隣接する全ての前記セルの前記セル面積以下である、請求項１に記載の真空絶縁グレージングユニット。
【請求項３】
前記中心領域（ＡＣ）に置かれた前記セルの前記セル面積分布の第９０のパーセンタイルＳＡＣ９０は、前記４つの角領域（Ｂ）のそれぞれに置かれた前記セルの前記セル面積分布の前記第１０のパーセンタイルＳＢ１０のｍ倍より大きく（ＳＡＣ９０＞ｍＳＢ１０）、ｍ≧１．６、好ましくはｍ≧１．８、より好ましくはｍ≧２．０である、請求項１又は２に記載の真空絶縁グレージングユニット。
【請求項４】
Ｒｂは、前記幅Ｗの２０％〜４０％、典型的には前記幅Ｗの３０％±５％であり、好ましくは前記長さＬの１５％〜３５％であり、より好ましくは８０〜４００ｍｍ、さらに好ましくは１００〜３００ｍｍである、請求項１〜３のいずれか一項に記載の真空絶縁グレージングユニット。
【請求項５】
ＳＢ１０は、２０〜５０００ｍｍ２、好ましくは２５〜３６００ｍｍ２、より好ましくは１００〜２５００ｍｍ２、最も好ましくは１５０〜９００ｍｍ２である、請求項１〜４のいずれか一項に記載の真空絶縁グレージングユニット。
【請求項６】
ＳＡＣ９０は、５０〜９０００ｍｍ２、好ましくは１００〜７２００ｍｍ２、より好ましくは４００〜５０００ｍｍ２、最も好ましくは５００〜１８００ｍｍ２である、請求項１〜５のいずれか一項に記載の真空絶縁グレージングユニット。
【請求項７】
前記第１及び第２の縦ストリップ領域（ＡＬ）のそれぞれ、及び／又は前記第１及び第２の横ストリップ領域（ＡＷ）のそれぞれに置かれた前記セルの前記セル面積分布の第９０のパーセンタイルＳＡＬ９０及びＳＡＷ９０は、それぞれが前記中心領域（ＡＣ）に置かれた前記セルの前記セル面積分布の第９０のパーセンタイルＳＡＣ９０より小さい、請求項１〜６のいずれか一項に記載の真空絶縁グレージングユニット。
【請求項８】
縦又は横ストリップ領域（ＡＬ、ＡＷ）内に含まれるボロノイセルの前記セル面積の前記第１０のパーセンタイルＳＡＬ１０、ＳＡＷ１０は、２５〜９０００ｍｍ２、好ましくは３６〜７２００ｍｍ２、より好ましくは１２１〜５０００ｍｍ２である、請求項１〜７のいずれか一項に記載の真空絶縁グレージングユニット。
【請求項９】
前記平面面積の対角線を遮る前記セル面積（Ａｉ）は、前記平面面積の角から前記中心（ｃ）へと単調に増加し、任意選択で前記平面面積の縁部に隣接する前記セルを無視して、一定値の１つ又は複数のプラトーを含む、請求項１〜８のいずれか一項に記載の真空絶縁グレージングユニット。
【請求項１０】
前記第１及び第２のガラス板の少なくとも１つは、ソーダ石灰シリカガラス、アルミノケイ酸ガラス又はホウケイ酸ガラスから作られる、請求項１〜９のいずれか一項に記載の真空絶縁グレージングユニット。
【請求項１１】
前記第１及び第２のガラス板はそれぞれ、内部表面及び外部表面を有し、前記内部表面は前記内部容積Ｖに面し、前記内部表面及び外部表面の少なくとも１つは、少なくとも熱線反射フィルム又は低放射率フィルムを備える、請求項１〜１０のいずれか一項に記載の真空絶縁グレージングユニット。
【請求項１２】
前記第１のガラス板及び第２のガラス板はそれぞれ、外部表面を有し、前記外部表面は、前記真空絶縁グレージングユニットの外部に面し、前記外部表面の少なくとも１つは、積層アセンブリを形成する少なくとも１つのポリマー中間層によって少なくとも１つのガラスシートに積層される、請求項１〜１１のいずれか一項に記載の真空絶縁グレージングユニット。
【請求項１３】
前記第１及び第２のガラス板の前記外部表面の少なくとも１つは、周囲スペーサバーを介して前記真空絶縁グレージングユニットの前記周囲に沿って第３のガラス板に結合されて、周囲縁部シールによって密封された絶縁空洞を生成する、請求項１〜１２のいずれか一項に記載の真空絶縁グレージングユニット。
【請求項１４】
請求項１〜１３のいずれか一項に記載の真空絶縁ガラスを生産するための方法であって、前記方法は、以下のステップ、すなわち
・公知の機械的及び熱的特性の、並びに所与の厚さｄの第１及び第２のガラス板（１ａ、１ｂ）を準備することと、
・大気圧応力の最大許容量をもたらすための最大ボロノイセル面積Ａｉ＿ｍａｘを計算することと、
・中心領域（ＡＣ）内で前記最大ボロノイセル面積Ａｉ＿ｍａｘによって特徴づけられる離隔スペーサ分布を画定し、前記中心領域（ＡＣ）内で離隔スペーサのこのセル面積分布の第１０のパーセンタイルＳＡＣ１０を決定することと、
・前記中心領域（ＡＣ）に置かれた前記離隔スペーサの前記セル面積の前記第１０のパーセンタイルＳＡＣ１０以下である、前記縦及び横ストリップ領域（ＡＬ、ＡＷ）に置かれた前記離隔スペーサの前記セル面積の前記第１０のパーセンタイルＳＡＬ１０、ＳＡＷ１０によって特徴づけられる、前記第１及び第２の縦ストリップ領域（ＡＬ）内並びに前記第１及び第２の横ストリップ領域（ＡＷ）内の離隔スペーサ分布を画定することと、
・前記中心領域（ＡＣ）並びに前記縦及び横ストリップ領域（ＡＬ、ＡＷ）に置かれた前記離隔スペーサの前記セル面積の前記第１０のパーセンタイルＳＡＣ１０、ＳＡＬ１０、及びＳＡＷ１０より低い、各角領域（Ｂ）に置かれた前記離隔スペーサの前記セル面積の第１０のパーセンタイルＳＢ１０によって特徴づけられる、４つの角領域（Ｂ）内の離隔スペーサ分布を画定することと、
・前述の離隔スペーサ分布に従って、前記第１のガラス板（１ａ）の表面にｋ個の離隔スペーサを位置付け、前記表面に周囲接着シール（４）を付与して矩形平面面積の周囲を画定することと、
・前記第１のガラス板と前記第２のガラス板との間にギャップを残して、前記周囲接着シールによって囲まれた、前記ｋ個の離隔スペーサ及び周囲接着シール（４）の上の前記第２のガラス板（１ｂ）を結合することと、
・圧力を０．１ミリバール未満に低下させるために、前記第１のガラス板と前記第２のガラス板との間の前記ギャップから気体を排出することとを含み、
ＳＢ１０は、前記矩形平面面積の縁部に隣接するセルを無視して決定され、ＳＡＬ１０及びＳＡＷ１０は、前記矩形平面面積の縁部に隣接するセルを無視して決定される、方法。
【請求項１５】
以下のステップ、すなわち
・前記中心領域（ＡＣ）に置かれた離隔スペーサの前記セル面積の第９０のパーセンタイルＳＡＣ９０を決定することと、
・前記中心領域（ＡＣ）に置かれた前記離隔スペーサの前記セル面積の前記第９０のパーセンタイルＳＡＣ９０の１／ｍ倍以下である、各角領域（Ｂ）に置かれた前記離隔スペーサの前記セル面積の第１０のパーセンタイルＳＢ１０によって特徴づけられる、前記４つの角領域（Ｂ）内の離隔スペーサ分布を画定することを含み、
ｍ≧１．６、好ましくはｍ≧１．８、より好ましくはｍ≧２．０である請求項１４に記載の方法。
【発明の詳細な説明】
【技術分野】
【０００１】
本発明は、具体的には高い断熱特性を有する真空絶縁グレージングユニット（ＶＩＧ）に関する。第１のガラス板を第２のガラス板から離したままにするために使用される離隔スペーサの数は低減され、ＶＩＧの表面にそれらを分布することは、その断熱性能を向上し、ＶＩＧが内部環境と外部環境との間の高い温度差に曝された時であっても、機械的安定性を確保するために最適化される。
【背景技術】
【０００２】
真空絶縁グレージングユニットは、典型的には間に配置された「真空」、すなわち大気圧より低い圧力空間を有する２つの離間したガラスのシート又は板を含む。これらのシートは、周辺接着シール及び、スペーサ又はピラーとも呼ばれる、支持する離隔スペーサの配列によって相互接続され、スペーサ又はピラーは、前記シートを一定の離間距離、典型的には５０μｍ〜１０００μｍ、好ましくは５０μｍ〜５００μｍ、より好ましくは５０μｍ〜１５０μｍの範囲に保持する。
【０００３】
低圧に排気した窓の設計及び生産の取り扱いにはいくつかの問題があり、例えば低レベルの真空を達成し、それを長時間にわたって維持するために、極めて低い気体透過性を有し、長時間にわたって無視できる程度のガスしか放出しない材料を使用して、窓の周囲を中心にシールを作る必要がある。加えて、離隔スペーサの配列が、大気圧に耐えるのに十分な機械的強度を確保する一方で、離間したガラス板を維持するために、ガラスシートの間に与えられなければならない。
【０００４】
ＶＩＧ内で、第１のガラス板は、内部表面及び外部表面を有する。第２のガラス板は、内部表面及び外部表面を有する。内部表面は、ＶＩＧの内部容積に面し、スペーサと接触する。外部表面は、ＶＩＧの外部に面する。
【０００５】
ＶＩＧがその耐用期間中に曝される荷重への抵抗は、満たさなければならない必須要件である。衝撃のような偶発的荷重を除いて、ＶＩＧは、主に２つのタイプの荷重、すなわち大気圧応力σｐを誘発する大気圧荷重、及び第１のガラス板の外部表面と第２のガラス板の外部表面との間（例えば内部環境と外部環境との間、又は寒い部屋と暖かい部屋との間）のＶＩＧの厚さを横切る温度差によって起こる熱膨張誘発荷重に曝される。熱膨張誘発荷重は、前記ガラス板の表面に熱応力σｔを発生する。
【０００６】
高い断熱特性のＶＩＧを設計する本発明の目的のために、ガラス板の表面の引張応力のみが考慮されている。事実、当業者に公知であるように、引張応力は、ガラス板内の亀裂形成の主な原因であり、これは最終的に破断点をもたらす。更に、外部表面上の引張応力のみが考慮される。事実、ＶＩＧの内部容積は真空下にあり、従って本質的に水がない。ＶＩＧの内部表面は、こうして湿気又は水蒸気に曝されないので、外部表面より実質的に機械的に安定していることが、当業者にはよく知られている。
【０００７】
大気圧応力
大気圧応力は、離隔スペーサの上のＶＩＧを構成するガラス板の外部表面に約１０５Ｐａ（大気圧）の均一な圧力を加えたことによるものである。なぜなら、板の内部表面は真空に曝されるが、板の外部表面は大気圧に曝されてシートが互いに向かって曲がるからである。しかし、２つのガラス板を分離する離隔スペーサが存在すると、２つのガラス板の接触を防げるが、各離隔スペーサの上のガラス板の外部表面に永久に引張応力を誘発する。ガラス板の外部表面の離隔スペーサＰｉの上に発生される大気圧応力σｐｉは、よく知られている。ピッチλによって互いから分離された離隔スペーサの正方形配列に対して、この応力は、式σｐ＝０．１１λ２／ｄ２［ＭＰａ］によって特徴づけられることができ、ｄはガラス板の厚さである。例えば厚さｄ＝５ｍｍの第１及び第２のガラス板、及びピッチλ＝３０ｍｍの正方形配列に配置された離隔スペーサから構成されたＶＩＧの外部表面に加えられる（引張）大気圧応力は、約４ＭＰａのオーダであることができる。大気圧応力σｐｉの分布は、各スペーサの上に置かれた離散面積から構成される。単位面積当たりのスペーサの数は非常に高いので、また、計算及び表示を簡素化するために、大気圧応力σｐｉの分布は、本明細書では大気圧応力σｐの連続した分布として取り扱う。例えばピッチλ＝２０ｍｍの正方形配列に配置されたスペーサを備えた１０００ｘ１０００ｍｍのＶＩＧは、ｋ＝２５００のスペーサを含む。
【０００８】
方程式からσｐについて、ピッチλが低減する時、又は換言すると離隔スペーサの数が増加する時、離隔スペーサの上に誘発される大気圧応力が低減することが分かる。しかし、各離隔スペーサは、第１のガラス板と第２のガラス板との間に熱橋を形成する。離隔スペーサが低い伝導性材料から作成されても、離隔スペーサを通る熱伝導率は、常に真空ギャップ間より高い。従って離隔スペーサの数を増加することにより、ＶＩＧの断熱が低減する。
【０００９】
厳密に言えば、「ピッチλ」は、離隔スペーサの正方形配列を特徴づけるために使用されるに過ぎない。簡潔にするために、「ピッチλ」の定義は、本文書では所与のスペーサをその隣接スペーサのいずれかから分離する最短距離として、スペーサのいずれかの配置に対して拡大される。この「非公式の」定義は、正方形配列に適用可能な元の定義を尊重し、離隔スペーサのいずれかの配置の少なくとも部分的な特徴づけを可能にする。
【００１０】
熱誘発応力
熱誘発応力は、例えば周囲接着シール（４）のため、又はＶＩＧの周囲を締め付ける枠のために、第１及び第２のガラス板が互いに対して自由に動かない時に、第１のガラス板の外部表面の温度Ｔ１と第２のガラス板の外部表面の温度Ｔ２との間に温度差があるとすぐに生じる。熱応力は、温度Ｔ１とＴ２との差が増加するにつれて増加する。熱応力σｔは、例えばＶＩＧが内部空間と外部空間との間の過酷な温度差に曝される時（典型的にはＶＩＧが内部を外部環境から分離する時）に、ガラス板上に誘発する可能性がある。ほとんどの過酷な条件では、内部温度と外部温度との差は、４０℃以上に達する可能性がある。温度差に曝された時、２つのガラス板は異なる膨張の仕方をする。ガラス板は、一方では周囲接着シールのため、また、他方ではＶＩＧを締め付ける枠のために、互いに対して自由に動かないので、ＶＩＧの２つのガラス板の異なる熱膨張により板が曲がり、従って応力を生み出す。大気圧応力と違い、ＶＩＧの外部表面の上の熱応力σｔを特徴づける解析方程式はなく、熱応力σｔは離隔スペーサの数及び配置に依存しない。続いて、熱応力σｔは、高温に曝された第１の板の外部表面の温度勾配によって誘発された引張応力を指し、温度勾配は、ＶＩＧの第１の板が高温に曝され、第２の板が低温に曝されることによって生み出される。
【００１１】
離隔スペーサは、少なくとも大気圧荷重に対する機械的安定性を確保するために、ＶＩＧを構成するガラス板の内部表面の上に分布されなければならない。ほとんどのＶＩＧは、今までのところ周期パターン、典型的には正方形、中心を持つ（ｃｅｎｔｒｅｄ）正方形、又は（中心を持つ）六角形のパターンに従って分布された離隔スペーサを有する。しかし、大気圧応力に加えて曝される熱応力は、平面表面に均質に分布されない。その結果、規則的な周期パターンに従って離隔スペーサを分布することは、最適な選択肢でない可能性がある。
【００１２】
独国実用新案第２０２０１１１０１２４２Ｕ１号明細書は、内方に渦巻く楕円形螺旋に沿って延在する（中心を持つ）六角形に配置されたスペーサの分布を備えたＶＩＧについて記載している。この配置は、グレージングの中心に加えられた強い荷重によって生成された応力場のパターンにほぼ従うように記載されている。重要なのは、中心を持つ六角形に配置されたスペーサで縁部を補強することである一方で、離隔スペーサは、真空絶縁グレージングの中心領域に六角形に（中心を持たずに）配置されることである。前記実用新案に記載された離隔スペーサの分布は、熱応力場のパターンに従わないように思われる。
【発明の概要】
【００１３】
上に論じたように、離隔スペーサは、存在するスペーサと同じ数の熱橋を２つのガラス板の間に形成するので、ＶＩＧの熱特性に弊害をもたらす。従って、断熱を高めるために離隔スペーサの数を低減し、機械的安定性を確保するために真空絶縁グレージングの表面にわたってそれらの分布を最適化することが望ましい。本発明は、離隔スペーサの分布を真空絶縁グレージングの面積にわたる熱応力の分布と一致させることを提案する。このために、熱応力分布は、より高いレベルの応力に曝される面積をより低いレベルの応力に曝される面積から区別するために、有限要素法（ｆｅｍ）によって数値的に特徴づけられる。本発明のこの態様及び他の態様について、以下の章でより詳細に記載する。
【００１４】
添付の独立請求項は、本発明を規定する。従属請求項は、好ましい実施形態を規定する。具体的には本発明は、平面面積（平面領域）を含む真空絶縁グレージングユニット（ＶＩＧ）に関し、
真空絶縁グレージングユニットが、
（ａ）第１のガラス板及び第２のガラス板と、
（ｂ）平面面積にわたって分布され、第１のガラス板と第２のガラス板との間に位置付けられ、第１のガラス板と第２のガラス板との間の距離を維持するｋ個の離隔スペーサ（ｄｉｓｃｒｅｔｅ  ｓｐａｃｅｒ）（Ｐｉ）であって、離隔スペーサ（Ｐｉ）のそれぞれが、セル面積（Ａｉ）を有するセル（Ｒｉ）を画定し、セル（Ｒｉ）が、全ての離隔スペーサと関連したセルと組み合わされてボロノイ分割（ｔｅｓｓｅｌｌａｔｉｏｎ）を形成し、ボロノイ分割がセル面積分布によって特徴づけられ、但しｋ∈Ｎ及びｋ＞８である、ｋ個の離隔スペーサ（Ｐｉ）と、
（ｃ）第１のガラス板と第２のガラス板との間の距離を密封する周囲接着シール（４）であって、第１のガラス板と第２のガラス板との間に閉囲され、平面面積を画定する周囲接着シールの内周によって囲まれた内部容積Ｖを画定する周囲接着シール（４）とを含む。但し内周が、縦軸Ｘ１に沿った長さＬにわたって、及び縦軸Ｘ１に垂直な横軸Ｘ２に沿った幅Ｗにわたって延在する実質的に矩形の幾何形状を有し、Ｌ≧Ｗであり、内部容積が真空下にある。
【００１５】
平面面積は以下のように、すなわち
・４つの角領域（Ｂ）であって、それぞれが、半径Ｒｂの円の４分の１の幾何形状を有し、但しＲｂ＜Ｗ／２であり、それぞれが、周囲シールの矩形の内周の角に中心を持つ、４つの角領域（Ｂ）と、
・４つの角領域を除く平面面積を覆う補完領域（Ａ）とに分割され、補完領域（Ａ）が、それ自体、
・第１の角領域と第２の角領域との間に延在する第１の縦ストリップ領域（ＡＬ）、及び第３の角領域と第４の角領域との間に延在する第２の縦ストリップ領域（ＡＬ）であって、各縦ストリップ領域が、平面面積の縦縁部に隣接する縦軸Ｘ１に沿って延在し、縦縁部から０．１Ｗに等しい、横軸Ｘ２に沿って測定された幅を有する、第１の縦ストリップ領域（ＡＬ）及び第２の縦ストリップ領域（ＡＬ）と、
・第１の角領域と第３の角領域との間に延在する第１の横ストリップ領域（ＡＷ）、及び第２の角領域と第４の角領域との間に延在する第２の横ストリップ領域（ＡＷ）であって、各横ストリップ領域が、平面面積の横縁部に隣接する横軸Ｘ２に沿って延在し、横縁部から０．１Ｗに等しい、縦軸Ｘ１に沿って測定された幅を有する、第１の横ストリップ領域（ＡＷ）及び第２の横ストリップ領域（ＡＷ）と、
・第１及び第２の縦ストリップ領域（ＡＬ）並びに第１及び第２の横ストリップ領域（ＡＷ）を切り取った補完領域（Ａ）の面積を覆う中心領域（ＡＣ）とに分割されている。
【００１６】
４つの角領域（Ｂ）のそれぞれに置かれたセルのセル面積分布の第１０のパーセンタイルＳＢ１０は、それぞれが中心領域（ＡＣ）、並びに第１及び第２の縦ストリップ領域（ＡＬ）のそれぞれ、及び／又は第１及び第２の横ストリップ領域（ＡＷ）のそれぞれに置かれた、セルのセル面積分布の第１０のパーセンタイルＳＡＣ１０及びＳＡＬ１０及び／又はＳＡＷ１０より小さく、ＳＢ１０、ＳＡＬ１０、及びＳＡＷ１０の値は、内周に隣接した全てのセルのセル面積を無視して決定される。
【００１７】
中心領域（ＡＣ）に置かれたセルのセル面積分布の第１０のパーセンタイルＳＡＣ１０は、第１及び第２の縦及び横ストリップ領域（ＡＬ、ＡＷ）の第１０のパーセンタイルＳＡＬ１０及びＳＡＷ１０以上でなければならない。
【００１８】
セル（Ｒｉ）は、領域（ＡＣ、ＡＬ、ＡＷ、Ｂ）に閉囲され、
・対応する離隔スペーサ（Ｐｉ）が領域内に含まれる場合、又は
・対応する離隔スペーサが２つの領域（ＡＣ、ＡＬ、ＡＷ、Ｂ）に跨がっている場合、セル（Ｒｉ）は、セル面積（Ａｉ）の最大の断片を含む領域に閉囲され、
・対応する離隔スペーサが２つの領域（ＡＣ、ＡＬ、ＡＷ、Ｂ）に跨がっており、セル面積が２つの領域の間で均等に分布される場合、前記セル面積は、第１０のパーセンタイルＳＢ１０、ＳＡＣ１０、ＳＡＬ１０、及びＳＡＷ１０の決定には無視される。
【００１９】
好ましい実施形態では、内周に隣接する４つの角領域（Ｂ）のそれぞれに置かれた全てのセルのセル面積は、それに直接隣接する全てのセルのセル面積以下である。真空絶縁グレージングを支持する枠のタイプに依存して、高い熱応力は、角領域の縁部の近隣に集中することがある。これらの領域におけるセル面積を低減することにより、大気圧応力の一部からガラス板を解放する。
【００２０】
熱応力は、角領域（Ｂ）内より中心領域（ＡＣ）内で実質的に低いことがあり得るので、中心領域（ＡＣ）に置かれたセルのセル面積分布の第９０のパーセンタイルＳＡＣ９０は、４つの角領域（Ｂ）のそれぞれに置かれたセルのセル面積分布の第１０のパーセンタイルＳＢ１０のｍ倍より大きく（ＳＡＣ９０＞ｍＳＢ１０）、ｍ≧１．６、好ましくはｍ≧１．８、より好ましくはｍ≧２．０である。
【００２１】
Ｒｂの値は、実際に真空絶縁グレージングの耐用期間中に予想される熱応力のレベルに依存する。内部環境と外部環境との間の過酷な温度差に曝される真空絶縁グレージングにとって、熱応力のレベルが高い角領域はより広くなり、より高い値のＲｂをもたらす。実際には、Ｒｂは、幅Ｗの２０％〜４０％、典型的には幅Ｗの３０％±５％であり、長さＬの１５％〜３５％であることが好ましい。実寸に関して、Ｒｂは、８０〜４００ｍｍ、より好ましくは１００〜３００ｍｍであることができる。
【００２２】
角領域（Ｂ）に置かれたセルのセル面積の第１０のパーセンタイルＳＢ１０は、２０〜５０００ｍｍ２、好ましくは２５〜３６００ｍｍ２、より好ましくは１００〜２５００ｍｍ２、最も好ましくは１５０〜９００ｍｍ２であることが好ましい。それとは対照的に、中心領域（Ｃ）に置かれたセルのセル面積の第１０のパーセンタイルＳＡＣ１０は、５０〜９０００ｍｍ２、好ましくは１００〜７２００ｍｍ２、より好ましくは４００〜５０００ｍｍ２、最も好ましくは５００〜１８００ｍｍ２であることが好ましい。
【００２３】
熱応力は、中心領域内よりＶＩＧの縁部において高いので、第１及び第２の縦ストリップ領域（ＡＬ）のそれぞれ、及び／又は第１及び第２の横ストリップ領域（ＡＷ）のそれぞれに置かれたセルのセル面積分布の第９０のパーセンタイルＳＡＬ９０及びＳＡＷ９０は、それぞれが中心領域（ＡＣ）に置かれたセルのセル面積分布の第９０のパーセンタイルＳＡＣ９０より小さいことが好ましい。
【００２４】
平面面積の対角線を遮るセル面積（Ａｉ）は、好ましくは平面面積の角から中心へと単調に増加し、任意選択で平面面積の縁部に隣接するセルを無視して、一定値の１つ又は複数のプラトーを含む。
【００２５】
本発明は、真空絶縁ガラスユニットを生成するための方法にも関し、前記方法は、以下のステップ、すなわち
・公知の機械的及び熱的特性、並びに所与の厚さｄの第１及び第２のガラス板（１ａ、１ｂ）を準備することと、
・大気圧応力の最大許容値をもたらすための最大ボロノイセル面積Ａｉ＿ｍａｘを計算することと、（但しＶＩＧの各ガラス板は、例えば前記離隔スペーサのボロノイセル面積に基づいて離隔スペーサの上に誘発された大気圧応力を概算し、あらゆるタイプの離隔スペーサの配置にも適用できる、本発明者らによって提案された方程式σｐ＝０．１１Ａｉ＿ｍａｘ／ｄｊ２［ＭＰａ］を使用して抵抗することができ、ｄｊは第１又は第２のガラス板の厚さである（ｊ＝１又は２）。離隔スペーサの正方形配列の配置について、ボロノイセル面積Ａｉ＝λ２であり、λはピッチである。前記方程式のＡｉ＿ｍａｘをλｍａｘ２に置換することにより、文献に提案されているようにσｐ＝０．１１λｍａｘ２／ｄ２［ＭＰａ］をもたらす。）
・中心領域（ＡＣ）内で最大ボロノイセル面積Ａｉ＿ｍａｘによって特徴づけられる離隔スペーサ分布を画定し、中心領域（ＡＣ）内で離隔スペーサのこのセル面積分布の第１０のパーセンタイルＳＡＣ１０を決定することと、
・中心領域（ＡＣ）に置かれた離隔スペーサのセル面積の第１０のパーセンタイルＳＡＣ１０以下である、縦及び横ストリップ領域（ＡＬ、ＡＷ）に置かれた離隔スペーサのセル面積の第１０のパーセンタイルＳＡＬ１０、ＳＡＷ１０によって特徴づけられる、第１及び第２の縦ストリップ領域（ＡＬ）内並びに第１及び第２の横ストリップ領域（ＡＷ）内の離隔スペーサ分布を画定することと、
・中心領域（ＡＣ）並びに縦及び横ストリップ領域（ＡＬ、ＡＷ）に置かれた離隔スペーサのセル面積の第１０のパーセンタイルＳＡＣ１０、ＳＡＬ１０、及びＳＡＷ１０より低い、各角領域（Ｂ）に置かれた離隔スペーサのセル面積の第１０のパーセンタイルＳＢ１０によって特徴づけられる、４つの角領域（Ｂ）内の離隔スペーサ分布を画定することと、
・前述の離隔スペーサ分布に従って、第１のガラス板（１ａ）の表面にｋ個の離隔スペーサを位置付け、表面に周囲接着シール（４）を付与して矩形平面面積の周囲を画定することと、
・第１のガラス板と第２のガラス板との間にギャップを残して、周囲接着シールによって囲まれた、ｋ個の離隔スペーサ及び周囲接着シール（４）の上の第２のガラス板（１ｂ）を結合することと、
・圧力を０．１ミリバール未満に低下させるために、第１のガラス板と第２のガラス板との間のギャップから気体を排出することとを含み、
ＳＢ１０は、矩形平面面積の縁部に隣接するセルを無視して決定され、ＳＡＬ１０及びＳＡＷ１０は、矩形平面面積の縁部に隣接するセルを無視して決定される。
【００２６】
方法は、以下のステップ、すなわち
・中心領域（ＡＣ）に置かれた離隔スペーサのセル面積の第９０のパーセンタイルＳＡＣ９０を決定することと、
・中心領域（ＡＣ）に置かれた離隔スペーサのセル面積の第９０のパーセンタイルＳＡＣ９０の１／ｍ倍以下である、各角領域（Ｂ）に置かれた離隔スペーサのセル面積の第１０のパーセンタイルＳＢ１０によって特徴づけられる、４つの角領域（Ｂ）内の離隔スペーサ分布を画定することを更に含むことができ、ｍ≧１．６、好ましくはｍ≧１．８、より好ましくはｍ≧２．０である。
【図面の簡単な説明】
【００２７】
本発明の性質をより完全に理解するために、以下の詳細な説明を添付図面とともに参照する。
【図１】図１（ａ）は、真空絶縁グレージングユニット（ＶＩＧ）の正面図を示し、図１（ｂ）は、ＶＩＧの角における図１（ａ）の拡大図を示し、図１（ｃ）は、断面図を示す。
【図２】図２は、熱応力分布の例を示す。
【図３】図３（ａ）は、離隔スペーサの中心を持つ六角形に対するボロノイ分割の例を示し、図３（ｂ）は、離隔スペーサのランダム分布に対するボロノイ分割の例を示す。
【図４】図４は、４つの角領域（Ｂ）、中心領域（ＡＣ）、並びに縦及び横ストリップ領域（ＡＬ、ＡＷ）を備える、本発明によるＶＩＧのセル面積分布を特徴づけるために使用される平面面積の分割を示す。
【図５】図５（ａ）は、本発明による離隔スペーサ分布を含むＶＩＧの例の正面図を示し、図５（ｂ）は、対応するボロノイセル及び領域を備えた同じ図を示す。
【図６】図６は、グラフに示した第１０、第５０、及び第９０のパーセンタイルを備えたセル面積分布を示す。
【図７】図７は、各領域内の様々なセル幾何形状、それらの表面面積（Ａｉ）、値の分類リストにおけるそれらのランクｉ、第１０及び第９０のパーセンタイルに対応する第ｎのランクの値、並びに第１０及び第９０のパーセンタイルの面積の値を記録する表である。
【図８】図８は、図５のＶＩＧのＢ領域、ＡＣ領域、及びＡＬ領域のセル面積分布を示す。
【図９】図９は、対角線Ｄを遮るボロノイセルのセル面積Ａｉのプロットを示す。
【図１０】図１０は、本発明によるスペーサ分布の４つの実施形態を示す。
【図１１】図１１（ａ）は、本発明によるＶＩＧの対角線に沿って加えられた応力を示し、図１１（ｂ）は、従来技術によるＶＩＧの対角線に沿って加えられた応力を示し、図１１（ｃ）は、本発明の代替実施形態によるＶＩＧの対角線に沿って加えられた応力を示し、それらを比較する。
【発明を実施するための形態】
【００２８】
本発明は、平面面積を含む真空絶縁グレージングユニット（ＶＩＧ）に関し、このＶＩＧは、図１（ｃ）に例示されたように第１のガラス板（１ａ）及び第２のガラス板（１ｂ）を含む。ｋ個の離隔スペーサ（Ｐｉ）は、平面面積にわたって分布され、第１のガラス板と第２のガラス板との間に位置付けられ、第１のガラス板（１ａ）と第２のガラス板（１ｂ）との間の距離を維持し、ｋ∈Ｎ及びｋ＞８、好ましくはｋ＞１００、より好ましくはｋ＞４００である。図１（ａ）は、ＶＩＧの従来技術の離隔スペーサの中心を持つ六角形分布を示す。上に論じたように、ピッチλは、本明細書では２つの隣接する離隔スペーサの間の最短距離と定義される。周囲接着シール（４）は、第１のガラス板と第２のガラス板との間の距離を密封し、第１のガラス板と第２のガラス板との間を閉囲し、平面面積を画定する周囲接着シールの内周によって囲まれた内部容積Ｖを画定する。内周は、縦軸Ｘ１に沿った長さＬにわたって、及び縦軸Ｘ１に垂直な横軸Ｘ２に沿った幅Ｗにわたって延在する実質的に矩形の幾何形状を有し、Ｌ≧Ｗであり、内部容積は真空下にある。実際に、また、図１（ｂ）に例示されたように、周囲接着シールは、周囲接着シールが屈曲の半径を形成することがあるので、角に鋭い直角を形成しないことがある。内周及び平面面積は、９０°の角（ｃｓ）を持つ矩形に内接すると考えられる（図１（ｂ）の角（ｃｓ）における白い破線参照）。続けて、矩形への幾何形状参照が角（ｃｓ）又は対角線（Ｄ）などの平面面積と関連付けられた時、このような参照は、平面面積が内接する前記矩形に関して行われる。
【００２９】
本発明によるＶＩＧの寸法は、１０００〜５０００ｍｍ、好ましくは２０００〜４０００ｍｍである長さＬ、及び５００〜３０００ｍｍ、好ましくは１０００〜２５００ｍｍである幅Ｗからなることが好ましい。
【００３０】
熱応力分布
図２は、内部空間と外部空間との温度差４０℃に曝された、２つの５ｍｍの厚さのガラス板によって形成された、木製枠で長さＬ、及び幅Ｗ（Ｌ＝Ｗ＝１０００ｍｍ）に締め付けられたＶＩＧの４分の１への熱応力σｔ分布のグラフ表示を示す。図２は、より高い温度に曝されたＶＩＧ板の外部表面に誘発された引張応力分布を表す。応力レベルは、約０ＭＰａの白い面積から約２４ＭＰａの最も濃い面積まで増加する。このデータは独自のものであり、本発明者らによる内部作業の結果である。上に論じたように、ピッチλ＝３０ｍｍの正方形配列に配置された離隔スペーサについては、大気圧応力σｐは約４ＭＰａのオーダであることができる。
【００３１】
平面面積の分割
平面面積は、応力分布を反映するためにいくつかの帯域、すなわち
・４つの角領域（Ｂ）であって、それぞれが、半径Ｒｂの円の４分の１の幾何形状を有し、但しＲｂ＜Ｗ／２であり、好ましくはＲｂ＜Ｗ／１０であり、それぞれが、周囲接着シール（４）の矩形の内周の角に中心を持つ、４つの角領域（Ｂ）と、
・４つの角領域を除く平面面積を覆う補完領域（Ａ）とを含む。
補完領域（Ａ）は、３つの小領域、すなわち
・第１の角領域と第２の角領域との間に延在する第１の縦ストリップ領域（ＡＬ）、及び第３の角領域と第４の角領域との間に延在する第２の縦ストリップ領域（ＡＬ）であって、各縦ストリップ領域が、平面面積の縦縁部に隣接する縦軸Ｘ１に沿って延在し、縦縁部から０．１Ｗに等しい、横軸Ｘ２に沿って測定された幅を有する、第１の縦ストリップ領域（ＡＬ）及び第２の縦ストリップ領域（ＡＬ）と、
・第１の角領域と第３の角領域との間に延在する第１の横ストリップ領域（ＡＷ）、及び第２の角領域と第４の角領域との間に延在する第２の横ストリップ領域（ＡＷ）であって、各横ストリップ領域が、平面面積の横縁部に隣接する横軸Ｘ２に沿って延在し、横縁部から０．１Ｗに等しい、縦軸Ｘ１に沿って測定された幅を有する、第１の横ストリップ領域（ＡＷ）及び第２の横ストリップ領域（ＡＷ）と、
・第１及び第２の縦ストリップ領域（ＡＬ）並びに第１及び第２の横ストリップ領域（ＡＷ）を切り取った補完領域（Ａ）の面積を覆う中心領域（ＡＣ）とに更に分割される。
【００３２】
ボロノイ分割
各離隔スペーサは、隣接する離隔スペーサが影響を与える面積に囲まれた、影響のある所与の面積にわたってガラス板に支持効果を有する。このような状況は、ボロノイ分割を形成するボロノイセルを使用して記載することができる。数学では、ボロノイ分割又は図形は、平面の特定のサブセット内の点への距離に基づいた領域への平面の分割である。その点のセットは、平面面積にわたって分布されたｋ個の離隔スペーサによって形成される。各離隔スペーサに対して、他のいずれに対してよりもその離隔スペーサに近い全ての点から成る対応する領域がある。これらの領域は、「ボロノイセル」（Ｒｉ）又は単にセル面積（Ａｉ）を有する「セル」と呼ばれ、セル面積（Ａｉ）は、各離隔スペーサが影響を与える面積を画定する。ｋ個のセルによって形成されたボロノイ分割は、セル面積分布によって特徴づけられる。ボロノイ分割のセル面積（Ａｉ）は、単位面積当たりの離隔スペーサの数ｋが低減するにつれて増加する。例えば第２のＶＩＧの離隔スペーサ、又はＶＩＧの第２の部分の離隔スペーサの数ｋ２より小さい離隔スペーサの数ｋ１を含む、第１のＶＩＧ又はＶＩＧの第１の部分は、第２のＶＩＧ、又はＶＩＧの第２の部分より大きい平均セル面積を有するセル面積分布を特徴づける。
【００３３】
図３は、ボロノイ分割の２つの例を示す。図３（ａ）は、中心を持つ六角形分布による標準ピッチλで配置された離隔スペーサの配列のボロノイ分割を例示する。ボロノイセルは、その中に中心を持つ対応する離隔スペーサを備えた、全てが同じ寸法の六角形である。図３（ｂ）は、離隔スペーサのランダム配置を示す。一つのボロノイ分割だけが、あらゆるタイプの離隔スペーサの所与の分布に関連付けることができることが見られる。
【００３４】
パーセンタイル
図６に示されたように、最小から最大へと分類されたセル面積のＮ個の値のリストの第Ｐのパーセンタイルは、本明細書ではリスト内の最小値と定義され、ここで、前記最小値は、Ｐ％以下のデータが前記最小値より厳密に低く、セル面積のＮ個の値の少なくともＰ％はその最小値以下であるようなものであり、Ｐは０〜１００に含まれる。セル面積のＮ個の値の分類されたリストの第Ｐのパーセンタイルは、公式ｎ＝ＮＰ／１００でｋ個の分類された値の対応するランクｎを決定することから成る、最も近いランクメソッド（ｔｈｅ  ｎｅａｒｅｓｔ−ｒａｎｋ  ｍｅｔｈｏｄ）によって得ることができる。この公式で得た値ｎが整数でない場合は、ｎは最も近い整数に四捨五入される。第Ｐのパーセンタイルのセル面積値は、セル面積のＮ個の値の分類されたリストの（四捨五入した）第ｎのランクに一覧にされた（ｌｉｓｔｅｄ）値である。Ｎ＜１００について、同じ値が２つ以上のパーセンタイルに使用されることができることは明らかである。第５０のパーセンタイルは中央値と呼ばれ、第１及び第１００のパーセンタイルは、それぞれが番号付きリストにおける最小値及び最大値と定義される。
【００３５】
例えば図５（ｂ）及び図７の表（ａ）を参照すると、半径Ｒｂの角領域に含まれる１２個のボロノイセルが存在する。それぞれがセル面積Ａｉ（Ｂ）＝１／２λ２（但しｉ＝１〜１１）を有する１１個の菱形、及びセル面積Ａ１２（Ｂ）＝５／８λ２の家形の１つのセルが存在し、ここでλは、例えば縦ストリップ領域（ＡＬ）に存在するスペーサの正方形配列のピッチである。最も近いランクメソッドによって得られた１２個の値のこのリストの第１０のパーセンタイルは、Ａ１（Ｂ）＝１／２λ２であり、これは第ｎのランクで一覧にされた面積値であり、ｎ＝ＮＰ／１００＝１２ｘ１０／１００＝ｒｏｕｎｄ（１．２）＝１である。同様に、中心領域の第１０のパーセンタイルは、ランクｎ＝３に一覧にされた面積値であり、これはＡ３（ＡＣ）＝λ２である。縦ストリップ領域（ＡＬ）の１つのボロノイセルは、家形のセル面積Ａ１（ＡＬ）＝３／４λ２であり、６つのボロノイセルは、正方形の面積Ａｉ（ＡＬ）＝λ２であり、ｉ＝２〜７である。結果として、領域ＡＬの第１０のパーセンタイルは、３／４λ２に等しい。全てのこれらの結果は、図７の表（ａ）〜（ｃ）にまとめられている。
【００３６】
セル面積分布
所与の厚さのガラス板から作成されたＶＩＧの大気圧への抵抗を増加するための簡単な解決策は、離隔スペーサ（Ｐｉ）の数を増加することである。しかし、離隔スペーサの数が増加すると、ＶＩＧの断熱特性に弊害をもたらす。離隔スペーサの数を低減し、従ってＶＩＧの断熱特性を向上し、同時に大気圧応力及び熱応力への機械的抵抗を確保するように平面面積にわたる離隔スペーサ分布を最適化するために、以下の条件が本発明において提案される。
【００３７】
４つの角領域（Ｂ）のそれぞれに置かれたセルのセル面積分布の第１０のパーセンタイルＳＢ１０は、
・中心領域（ＡＣ）に置かれたセルのセル面積分布の第１０のパーセンタイルＳＡＣ１０、並びに
・第１及び第２の縦ストリップ領域（ＡＬ）のそれぞれに置かれたセルのセル面積分布の第１０のパーセンタイルＳＡＬ１０、並びに／又は
・第１及び第２の横ストリップ領域（ＡＷ）のそれぞれに置かれたセルのセル面積分布の第１０のパーセンタイルＳＡＷ１０より小さい。
【００３８】
中心領域（ＡＣ）に置かれたセルのセル面積分布の第１０のパーセンタイルＳＡＣ１０の値は、第１及び第２の縦及び横ストリップ領域（ＡＬ、ＡＷ）の第１０のパーセンタイルＳＡＬ１０及びＳＡＷ１０以上である。
【００３９】
ＳＢ１０、ＳＡＬ１０、及びＳＡＷ１０の値は、内周に隣接した全てのセルのセル面積を無視して決定される（図５（ｂ）に例示された４分の１のグレージングの縁部に沿った濃い影が付けられたセルを参照）。
【００４０】
セル（Ｒｉ）は、領域（ＡＣ、ＡＬ、ＡＷ、Ｂ）に閉囲され、
・対応する離隔スペーサ（Ｐｉ）が前記領域内に含まれる場合、又は
・対応する離隔スペーサが２つの領域（ＡＣ、ＡＬ、ＡＷ、Ｂ）に跨がっている場合、セル（Ｒｉ）は、セル面積（Ｓｋ）の最大の断片を含む領域に閉囲され、
・対応する離隔スペーサが２つの領域（ＡＣ、ＡＬ、ＡＷ、Ｂ）に跨がっており、セル面積が２つの領域の間で均等に分布される場合、前記セル面積は、第１０のパーセンタイルＳＢ１０、ＳＡＣ１０、ＳＡＬ１０、及びＳＡＷ１０の決定には無視される。
【００４１】
内周に隣接する４つの角面積（Ｂ）のそれぞれに置かれた全てのセルのセル面積は、好ましくはそれに直接隣接する全てのセルのセル面積以下である。
【００４２】
図５（ａ）は、角のより低いピッチ及び中心面積内のより大きいピッチ、並びにこれらの２つの面積の間の中間ピッチによって特徴づけられる、特定のスペーサ分布を表すＶＩＧの４分の１を示す、本発明の実施形態を例示する。この分布は、平面面積にわたる熱応力分布にほぼ一致し、その例は図２に例示されている。離隔スペーサの間に最大ピッチを有する中心領域は、熱応力がその領域内でゼロに近い（図２参照）ので、主に大気圧に耐えるように寸法化しなければならない。最短ピッチは、角に集中する。なぜなら、角における高レベルの大気応力と熱応力の組合せにＶＩＧが耐えなければならないからである。
【００４３】
図５（ｂ）は、図５（ａ）と同じ離隔スペーサの分布を備えた同じ（４分の１の）ＶＩＧを例示する。図５ｂでは、角領域（Ｂ）、中心領域（ＡＣ）、並びに縦及び横ストリップ領域（ＡＬ、ＡＷ）の分布が同定され、離隔スペーサのボロノイセル及び対角線Ｄも同定されている。図では、Ｒｂ＝０．２５Ｗである。実際には、Ｒｂは幅Ｗの２０％〜４０％、典型的には幅Ｗの３０％±５％であることができる。平面面積の長さと比べると、Ｒｂは、Ｌ≠Ｗの時に長さＬの１５％〜３５％であることができる。角領域の半径Ｒｂは、好ましくは８０〜４００ｍｍ、より好ましくは１００〜３００ｍｍである。Ｒｂの値は、ＶＩＧが機械的に耐えるように設計された熱応力のレベルに大きく依存する。高い熱抵抗を必要とする状態では、Ｒｂの値は増加するのに対して、低い熱抵抗しか必要としない状態では、Ｒｂの値は低減することができる。
【００４４】
図８は、角領域（Ｂ）（白い丸及び短い破線）、中心領域（ＡＣ）（黒い丸及び実線）、並びに縦ストリップ領域（ＡＬ）（白い正方形及び長い破線）における、図５に例示された真空絶縁グレージングのセル面積分布を例示する。前記領域内のセル面積の第１０及び第９０のパーセンタイルの値が、プロットに同定されている。
【００４５】
Ｂ領域の第１０のパーセンタイルＳＢ１０を決定するために考慮した離隔スペーサは、図５（ｂ）で影が付けられている。内周に隣接した全てのボロノイセルのセル面積は、無視され、図５（ｂ）に濃い影付き領域で同定されている。図７の表（ａ）に一覧にしたように、図５の例では、２つのタイプのボロノイセル（セル面積Ａｉ＝１／２λ２の１１個の正方形のセル、及びセル面積Ａｉ＝５／８λ２の１つの家形セル）だけが、Ｂ領域の第１０のパーセンタイルＳＢ１０を決定するために考慮される。図７の表に一覧にしたように、また図８に例示したように、図５の例のＢ領域の第１０のパーセンタイルＳＢ１０は、ＳＢ１０＝１／２λ２である。Ｂ領域に必要なスペーサの間の図５に関して上述されたより低いピッチは、ＶＩＧの残り（図８参照）と比べてＢ領域の第１０のパーセンタイルＳＢ１０の低い値によって反映される。
【００４６】
図５（ｂ）を参照すると、縦ストリップ領域（ＡＬ）のボロノイセルは、１つを除いて全て同一であり、正方形のピッチλであり、家形を有する残りの１つのセルは、３／４λ２のセル面積を有する（図５（ｂ）の上列の水平の破線面積を参照）。ＡＬ領域内のセル面積の第１０のパーセンタイルは、ｎ＝１のランクにあり、従ってＳＡＬ１０’＝３／４λ２である（図７の表（ｂ）及び図８参照）。
【００４７】
図７の表（ｃ）に例示したように、中心領域（ＡＣ）は、約２７個のセルを含み、半分以上（１８個）はセル面積Ａｉ＝λ２の正方形のセルである。図７の表（ｃ）に示したように、最も近いランクメソッドは、ＳＡＣ１０＝λ２であるように、ｎ＝３のランクにあるような中心領域の第１０のパーセンタイルの値をもたらす。第９０のパーセンタイルは、ｎ＝２５のランクの値に対応し、ＳＡＣ９０＝２λ２をもたらす（図７の表（ｃ）及び図８参照）。
【００４８】
図７の表には、セルが他の４分の１のＶＩＧと重なる状態で、図５に表された４分の１のＶＩＧに基づいて計算されたので、セルの断片が存在する。
【００４９】
好ましい実施形態では、中心領域（ＡＣ）に置かれたセルのセル面積分布の第９０のパーセンタイルＳＡＣ９０は、４つの角領域（Ｂ）のそれぞれに置かれたセルのセル面積分布の第１０のパーセンタイルＳＢ１０のｍ倍より大きく（ＳＡＣ９０＞ｍＳＢ１０）、ｍ≧１．６、好ましくはｍ≧１．８、より好ましくはｍ≧２．０である。ｍ＝ＳＡＣ９０／ＳＢ１０の割合の値は、ＶＩＧの角領域（Ｂ）におけるスペーサの上に誘発された最低大気圧応力σｐ，ｍｉｎ（Ｂ）に対する、ＶＩＧの中心領域（ＡＣ）内の離隔スペーサの上に誘発された（熱応力は中心領域ではほぼゼロである可能性がある）最高大気応力σｐ，ｍａｘ（ＡＣ）の割合（σｐ，ｍａｘ（ＡＣ）／σｐ，ｍｉｎ（Ｂ））を反映するべきである。大気圧応力σｐの値は、中心領域（ＡＣ）のボロノイセルのボロノイセル面積Ａｉが平面面積内で最大であるので、中心面積に置かれたスペーサの上で最高であるのに対して、４つの角領域（Ｂ）のボロノイセルのボロノイセル面積Ａｉがそこで最小であるので、４つの角領域（Ｂ）で最低である。対照的に、図２に示されたように、熱応力σｔは、角領域（Ｂ）内で最高であり、中心領域（ＡＣ）で最低である。図７の表（ａ）及び（ｃ）に見られるように、図５に例示された離隔スペーサ分布に対する割合ｍ＝ＳＡＣ９０／ＳＢ１０の値は、２λ／λ＝２に等しい。
【００５０】
多くの場合、角領域（Ｂ）内に含まれるボロノイセルのセル面積の第１０のパーセンタイルＳＢ１０は、２０〜５０００ｍｍ２、好ましくは２５〜３６００ｍｍ２、より好ましくは１００〜２５００ｍｍ２、最も好ましくは１５０〜９００ｍｍ２であることができる。セル面積のこのような値の物理的意味のより良好な考えを与えるために、スペーサが正方形配列に従って配置される場合、前記セル面積の範囲に対応するピッチλは、４．５〜７１ｍｍ、好ましくは５〜６０ｍｍ、より好ましくは１０〜５０ｍｍ、最も好ましくは１２〜３０ｍｍであるだろう。
【００５１】
ＶＩＧを構成するガラス板上の各離隔スペーサの上に誘発された組み合わせた応力σｔｏｔ＝（σｐ＋σｔ）は、大気圧応力σｐと熱応力σｔの合計から構成される。上に述べたように、所与のスペーサＰｉの上の大気圧応力σｐｉは、σｐ＝０．１１Ａｉ／ｄｊ２［ＭＰａ］（又は正方形格子に対してσｐ＝０．１１λ／ｄｊ２［ＭＰａ］）で概算することができ、ｄｊは第１又は第２のガラス板（ｊ＝１又は２）の厚さである。熱応力は、図２に描かれたような傾向に従う。ガラス板は、組み合わせた応力σｔｏｔ＝（σｐ＋σｔ）が、あらゆる点で前記ガラス板の曲げ強度の設計値を超えないように、設計して寸法化しなければならない。ガラス板の曲げ強度の設計値は、ガラス板が支持することができる最大許容引張応力の値を与える。
【００５２】
熱応力は実質的に角領域（Ｂ）で増加するので（図２参照）、各スペーサの上に誘発された組み合わせた応力σｔｏｔ＝（σｐ＋σｔ）は、他の領域におけるより、具体的には中心領域（ＡＣ）よりＶＩＧの角領域で実質的に高い。平面面積にわたる離隔スペーサの規則的な配置を含むＶＩＧの絶縁特性は、熱応力が局所的に低い中心領域における離隔スペーサを取り除くことによって増加することができるので、中心領域における大気圧応力を増加することにより、組み合わせた応力σｔｏｔ＝（σｐ＋σｔ）を、ガラス板の曲げ強度の設計値より十分に低く維持することができる。逆に、ＶＩＧを構成するガラス板は、ＶＩＧの曲げ強度の設計値より低く維持される、角領域（Ｂ）における組み合わせた応力の値をもたらすように寸法化することができる。大気圧応力σｐは、ボロノイセル面積Ａｉに比例する（すなわち正方形配列に対するピッチの二乗に比例する）ので、大気圧応力は、角領域におけるボロノイセル面積（又は正方形配列に対するピッチ）を低減することによって局所的に低減されることができる。
【００５３】
図１１は、角領域におけるボロノイセル面積Ａ（Ｂ）＝Ａ１、及び残りの領域におけるボロノイセル面積Ａ（ＡＣ）＝２Ａ１を有する本発明によるＶＩＧ（ａ）についての、並びに全平面面積にわたるボロノイセル面積Ａ（ｂ）＝Ａ１によって特徴づけられる、全平面面積にわたって周期的に配置された離隔スペーサの配列を備えた従来技術（Ｐ．Ａ．）によるＶＩＧ（ｂ）についての、大気圧応力σｐ（短い破線）、熱応力σｔ（長い破線）、並びに対角線（Ｄ）に沿って組み合わせた応力σｔｏｔ＝（σｐ＋σｔ）（実線）を例示する。図１１（ｃ）は、本発明によるＶＩＧを示し、そこでは、ボロノイセル面積は、角領域（Ｂ）においてＡ（Ｂ）＝１／２Ａ１に等しく、中心領域においてＡ（ＡＣ）＝Ａ１に等しい。
【００５４】
図１１（ａ）を図１１（ｂ）と比べると、最大合計応力σｍａｘに抵抗するように設計された従来技術のＶＩＧと比べて、本発明では、中心領域（ここでは熱応力は無視できる）におけるボロノイセル面積を増加することにより、本発明によるＶＩＧは、従来技術のＶＩＧと同じレベルの角領域（Ｂ）に局所化された最大応力に抵抗することができるが、離隔スペーサの数は実質的に少なくて済み、それに応じてＶＩＧの絶縁特性が増加することがわかる。
【００５５】
付随して、図１１（ｃ）と図１１（ｂ）を比べると、角領域で単位面積当たりの離隔スペーサの数が局所的に増加する、すなわちボロノイセル面積Ａ（Ｂ）が１／２Ａｌに局所的に低減することにより、角で大気圧応力がセル面積Ａｉに比例して局所的に低減することがわかる。ＶＩＧが曝される最大大気圧σｍａｘは、従って従来技術（図１１（ｂ）参照）のＶＩＧについてより、本発明（図１１（ｃ）参照）によるＶＩＧについての方が低い。その結果、より薄い厚さの板が、従来技術のＶＩＧと同じ熱条件で同じ絶縁特性に使用することができることになる。
【００５６】
図１１は、本発明によるＶＩＧが、組み合わせた大気圧と熱応力への同じ機械的抵抗に対して、従来技術のＶＩＧより高い絶縁特性を有することを示し、又はそれに付随して、同等の絶縁特性に対して従来技術のＶＩＧより薄いガラス板を含むことができることを示す。
【００５７】
縦又は横ストリップ領域（ＡＬ、ＡＷ）内に含まれたボロノイセルのセル面積の第１０のパーセンタイルＳＡＬ１０、ＳＡＷ１０は、２５〜９０００ｍｍ２、好ましくは３６〜７２００ｍｍ２、より好ましくは１２１〜５０００ｍｍ２であることができる。セル面積のこのような値の物理的意味のより良好な考えを与えるために、離隔スペーサが正方形配列に従って配置される場合、前記セル面積の範囲に対応するピッチλは、５〜９５ｍｍ、好ましくは６〜８５ｍｍ、より好ましくは１１〜７１ｍｍであるだろう。組み合わせた大気圧と熱応力のレベルは、角領域内より縦及び横ストリップ領域（ＡＬ、ＡＷ）で低いので、それらの領域内の離隔スペーサの間のピッチは、角領域内より高いことが可能であり、中心領域（ＡＣ）内のピッチ以下である。
【００５８】
縦又は横ストリップ領域（ＡＬ、ＡＷ）内に含まれたボロノイセルのセル面積の第１０のパーセンタイルＳＡＬ１０、ＳＡＷ１０は、好ましくは中心領域（ＡＣ）内に含まれたボロノイセルのセル面積の第１０のパーセンタイルＳＡＣ１０より小さい。
【００５９】
第１及び第２の縦ストリップ領域（ＡＬ）のそれぞれ、並びに／又は第１及び第２の横ストリップ領域（ＡＷ）のそれぞれに置かれたセルのセル面積の第９０のパーセンタイルＳＡＬ９０及びＳＡＷ９０は、それぞれが中心領域（ＡＣ）に置かれたセルのセル面積分布の第９０のパーセンタイルＳＡＣ９０より小さいことが好ましい。図２を参照すると、縁部に沿って角から離れた（すなわち領域ＡＬ及びＡＷ内の）熱応力のレベルは、明らかに角領域（Ｂ）内より低いが、中心面積（ＡＣ）を画定する真空絶縁グレージングの中心より依然として高いことがわかる。これは、冒頭で述べた独国実用新案第２０２０１１１１２４２Ｕ１号明細書の教示と著しい対照をなす。この文献の教示は、離隔スペーサの（中心を持たない）六角形配列を備えたＶＩＧの中心より、縁部に沿って離隔スペーサの中心を持つ六角形配列を備えた、縁部に沿った離隔スペーサの高い密度の配列（すなわち対応するボロノイセルのセル面積Ａｉの値はより低い）を与える。これは、この文献は真空絶縁グレージングの中心に垂直に加えられた荷重からもたらされたＶＩＧの面積にわたる応力分布を考慮したのに対して、本発明は、内部環境と外部環境との間の過酷な温度差の適用を受けるＶＩＧの熱応力に焦点を当てるためであると説明される。内部環境の温度は、典型的には２０〜２５℃であるのに対して、外部環境の温度は、冬では−２０℃から夏では＋３５℃まで広がる可能性がある。従って内部環境と外部環境との温度差は、過酷な条件では４０℃を超える可能性がある。
【００６０】
中心面積（ＡＣ）内に含まれたボロノイセルのセル面積の第９０のパーセンタイルＳＡＣ９０は、５０〜９０００ｍｍ２、好ましくは１００〜７２００ｍｍ２、より好ましくは４００〜５０００ｍｍ２、最も好ましくは５００〜１８００ｍｍ２であることができる。離隔スペーサの正方形配列のピッチλに関して変換すると、セル面積のこれらの値は、７〜９５ｍｍ、好ましくは１０〜８５ｍｍ、より好ましくは２０〜７１ｍｍ、最も好ましくは２２〜４２ｍｍであるピッチに対応する。中心面積内のピッチの寸法化は、過酷な熱勾配に曝される場合の熱応力σｔの中程度の値ではなく、大気圧応力σｐを支持するのに十分であるべきである。
【００６１】
図５に例示されたＶＩＧに対して図９に示されたように、平面面積の対角線を遮るセル面積（Ａｉ）は、平面面積の角から中心（ｃ）へと単調に増加することが好ましい。曲線は、一定値の１つ又は複数のプラトーを含むことができる。図９（及び図５）に例示された例では、セル面積は、グレージングの角（ｃｓ）から中心へと４倍に増加する。図９のプロット内の影付き面積は、考慮されていない縁部に隣接したボロノイセルに対応する。
【００６２】
本発明は、ガラス板の所与の厚さに対して、最高の熱荷重を支持することができる一方で、離隔スペーサの数を実質的に低減することができ、従って第１のガラス板と第２のガラス板との間の熱橋の数を低減することができるので、従来技術のＶＩＧでこれまで達成している絶縁性よりも高い絶縁性を維持するＶＩＧを提供することができる。
【００６３】
たとえガラス板の外部表面に誘発された応力レベルの最高ピークがグレージングの特定領域に丁度局所化されるとしても、ＶＩＧのスペーサに関連したボロノイセル（Ｒｉ）は、ＶＩＧを構成するガラス板が前記ピークに抵抗するように寸法化しなければならない。当技術分野で公知の典型的なＶＩＧの場合のように、離隔スペーサの反復配列が全平面面積にわたって分布される場合、白い中心領域について図２に示されたように、ＶＩＧの一部の領域がそれらの全耐用期間においてこのような高い応力レベルに曝されることはないにしても、ピッチλは、ＶＩＧを構成するガラス板が応力の最高ピークに抵抗するように寸法化しなければならないということになる。これは、厳密に必要であるよりはるかに多い離隔スペーサの数の使用をもたらす。
【００６４】
全平面面積にわたるこのような反復パターンに従って配置された離隔スペーサを含む、当技術分野で公知の典型的なＶＩＧと比べて、本発明によるＶＩＧを生産するために必要な離隔スペーサの数は、離隔スペーサを角領域（Ｂ）などの熱応力の高いピークが予想される場所に集中させているので、４０〜６０％だけ低減することができる。例えば図５に例示されたＶＩＧを考えると、離隔スペーサの数の低減は、図５における角面積（Ｂ）に限定すると、中心を持つ正方形の配列に従って全平面面積にわたって分布された離隔スペーサを有するＶＩＧと比べて約４５％のオーダである。これは、当技術分野で公知の対応する典型的なＶＩＧと比べて、本発明によるＶＩＧでは約３０％の断熱の増加をもたらすことができる。
【００６５】
図１０は、本発明に従って配置された離隔スペーサを含む４分の１のＶＩＧの４つの実施形態を例示する。図１０（ａ）は、平面面積の各角に正方形を形成する単位面積当たり（＝密度）のより高い数の離隔スペーサを備えた、離隔スペーサの規則的な正方形配列を例示する。縦及び横ストリップ領域（ＡＬ、ＡＷ）は、中心領域（ＡＣ）と同じパターンの離隔スペーサを有し、角領域（Ｂ）に置かれたセルの第１０のパーセンタイルＳＢ１０より実質的に大きい、セル面積の第１０のパーセンタイルＳＡＬ１０、ＳＡＷ１０、ＳＡＣ１０を有する。
【００６６】
図１０（ｂ）のＶＩＧは、図１０（ａ）のＶＩＧに類似しているが、横ストリップ領域（ＡＷ）は、中心領域（ＡＣ）より、及び縦ストリップ領域（ＡＬ）より高い密度の離隔スペーサを有する。横ストリップ領域（ＡＷ）に置かれたボロノイセルのセル面積の第１０のパーセンタイルＳＡＷ１０は、Ｂ領域内の第１０のパーセンタイルと同じである。
【００６７】
図１０（ｃ）及び（ｄ）は、角に局所化され、矩形平面面積と角を共有する三角形を形成するように配置された、より高い密度の離隔スペーサを有する。縦及び横ストリップ領域（ＡＬ、ＡＷ）は、中心領域（ＡＣ）より高い密度の離隔スペーサを有しても有さなくてもよい（図１０（ｃ）及び（ｄ）のそれぞれを参照）。図１０（ｄ）では、領域ＡＬ、ＡＷ、ＡＣ、及びＢ内のセル面積の第１０のパーセンタイルは、以下の通りである、ＳＢ１０＜ＳＡＬ１０＝ＳＡＷ１０＜ＳＡＣ１０。
【００６８】
本発明によるＶＩＧを生産するための方法
本発明は、上記のようなＶＩＧを生産するための方法にも関する。方法は、以下のステップ、すなわち
・公知の機械的及び熱的特性の、並びに所与の厚さｄの第１及び第２のガラス板（１ａ、１ｂ）を準備することと、
・例えば公式σｐ＝０．１１Ａｉ＿ｍａｘ／ｄｊ２［ＭＰａ］を使用して、大気圧応力の最大許容値をもたらすための最大ボロノイセル面積Ａｉ＿ｍａｘを計算することと、
・中心領域（ＡＣ）内で最大ボロノイセル面積Ａｉ＿ｍａｘによって特徴づけられる離隔スペーサ分布を画定し、中心領域（ＡＣ）内で離隔スペーサのこのセル面積分布の第１０のパーセンタイルＳＡＣ１０を決定することと、
・中心領域（ＡＣ）に置かれた離隔スペーサのセル面積の第１０のパーセンタイルＳＡＣ１０以下である、縦及び横ストリップ領域（ＡＬ、ＡＷ）に置かれた離隔スペーサのセル面積の第１０のパーセンタイルＳＡＬ１０、ＳＡＷ１０によって特徴づけられる、第１及び第２の縦ストリップ領域（ＡＬ）内並びに第１及び第２の横ストリップ領域（ＡＷ）内の離隔スペーサ分布を画定することと、
・中心領域（ＡＣ）並びに縦及び横ストリップ領域（ＡＬ、ＡＷ）に置かれた離隔スペーサのセル面積の第１０のパーセンタイルＳＡＣ１０、ＳＡＬ１０、及びＳＡＷ１０より低い、各角領域（Ｂ）に置かれた離隔スペーサのセル面積の第１０のパーセンタイルＳＢ１０によって特徴づけられる、４つの角領域（Ｂ）内の離隔スペーサ分布を画定することと、
・前述の離隔スペーサ分布に従って、第１のガラス板（１ａ）の表面にｋ個の離隔スペーサを位置付け、表面に周囲接着シール（４）を付与して矩形平面面積の周囲を画定することと、
・第１のガラス板と第２のガラス板との間にギャップを残して、周囲接着シールによって囲まれた、ｋ個の離隔スペーサ及び周囲接着シール（４）の上の第２のガラス板（１ｂ）を結合することと、
・圧力を０．１ミリバール未満に低下させるために、第１のガラス板と第２のガラス板との間のギャップから気体を排出することとを含む。
但しＳＢ１０、ＳＡＬ１０、及びＳＡＷ１０は、矩形平面面積の縁部に隣接するセルを無視して決定される。縁部に隣接するボロノイセルは、それらの幾何形状が、周囲接着シール（４）の存在によって干渉されるので無視される。
【００６９】
中心領域（ＡＣ）に置かれた離隔スペーサのボロノイセル面積は、中心領域の一部が大気圧下で壊れないように、最大面積Ａｉ＿ｍａｘ以下でなければならない。
【００７０】
角領域（Ｂ）内の離隔スペーサ分布は、熱応力が前記角領域（Ｂ）に集中する状態で、大気圧と熱応力の必要な合計に抵抗するように適切でなければならない。有限要素分析は、あらゆる新しいＶＩＧに対して実行することができる。しかし、経験則として、各角領域（Ｂ）に置かれた離隔スペーサのセル面積の第１０のパーセンタイルＳＢ１０は、中心領域（ＡＣ）に置かれた離隔スペーサのセル面積の第９０のパーセンタイルＳＡＣ９０の１／ｍ倍以下であるように画定することができ、ｍ≧１．６、好ましくはｍ≧１．８、より好ましくはｍ≧２．０である。
【００７１】
ガラス板
本発明のＶＩＧの第１及び第２のガラス板は、フロート透明、超透明又は色ガラス技術の中から選択することができる。用語「ガラス」は、本明細書ではミネラルガラス若しくは有機ガラスなどのあらゆるタイプのガラス又は等価の透明材料を意味すると理解されたい。使用されるミネラルガラスは、ソーダ石灰シリカ、アルミノケイ酸若しくホウケイ酸、結晶体及び多結晶性ガラスなどの１つ又は複数の公知のタイプのガラスに無関係であってもよい。ガラス板は、フロート処理、引抜処理、ロール処理、又は溶融ガラス組成物から始まるガラス板の製造に公知のあらゆる他の処理によって得ることができる。ガラス板は、任意選択で縁部を研磨することができる。縁部を研磨することにより、鋭い縁部を滑らかな縁部にし、これは真空絶縁グレージング、具体的にはグレージングの縁部と接触する可能性がある人々にはるかに安全である。好ましくは本発明による第１及び／又は第２のガラス板の少なくとも１つは、ソーダ石灰シリカガラス、アルミノケイ酸ガラス又はホウケイ酸ガラスの板である。より好ましく又より低い生産原価のために、本発明によるガラス板はソーダ石灰シリカガラスの板である。
【００７２】
好ましくは、本発明のＶＩＧの第１及び／又は第２のガラス板に対する組成物は、ガラス（Ｃｏｍｐ．Ａ）の総重量に対して表された重量比の以下の構成要素を含む。より好ましくは、ガラス組成物（Ｃｏｍｐ．Ｂ）は、ソーダ石灰シリカタイプのガラスであり、組成物の基礎ガラスマトリクスは、ガラスの総重量に対して表された重量比の以下の構成要素を含む。
2021525212.tif 000003
【００７３】
本発明のＶＩＧの第１及び第２のガラス板に対する他の好ましいガラス組成物は、ガラスの総重量に対して表された重量比の以下の構成要素を含む。
2021525212.tif 000004
【００７４】
具体的には、本発明による組成物に対する基礎ガラスマトリクスの例は、公開されたＰＣＴ特許出願国際公開第２０１５／１５０２０７Ａ１号パンフレット、国際公開第２０１５／１５０４０３Ａ１号パンフレット、国際公開第２０１６／０９１６７２Ａ１号パンフレット、国際公開第２０１６／１６９８２３Ａ１号パンフレット及び国際公開第２０１８／００１９６５Ａ１号パンフレットに記載されている。
【００７５】
ガラス板は、同じ寸法又は異なる寸法であることが可能であり、それによって階段状ＶＩＧを形成することができる。本発明の好ましい実施形態では、第１及び第２のガラス板は、それぞれが第１及び第２の周縁部を含み、第１の周縁部は第２の周縁部から窪み、又は第２の周縁部は第１の周縁部から窪む。この構成により、密閉接着シールの強度を強化することができる。
【００７６】
本発明の好ましい実施形態では、より高い機械的耐性のために、第１のガラス板及び／又は第２のガラス板は、予め応力を加えられたガラスであることが可能である。予め応力を加えられたガラスとは、熱強化ガラス、熱的硬化安全ガラス、又は化学的強化ガラスを意味する。
【００７７】
熱強化ガラスは、外部ガラス表面を圧縮下に置き、内部ガラス表面を張力下に置く、制御された加熱及び冷却の方法を使用して熱処理される。この熱処理方法は、焼鈍しガラスより大きいが、熱的硬化安全ガラスより低い曲げ強度のガラスをもたらす。熱的硬化安全ガラスは、外部ガラス表面を圧縮下に置き、内部ガラス表面を張力下に置く、制御された加熱及び冷却の方法を使用して熱処理される。このような応力により、ガラスは、衝撃を受けた時に、ギザギザの破片に割れる代わりに小さい粒状粒子に砕ける。粒状粒子は、居住者を負傷させる、又は物体を損傷する傾向が少ない。ガラス物品の化学的強化は、ガラスの表層のより小さいアルカリナトリウムイオンをより大きいイオン、例えばアルカリカリウムイオンに交換することを含む、熱誘発イオン交換である。増加した表面の圧縮応力は、前にナトリウムイオンによって占有されていた小さい場所中への、より大きいイオン「ウェッジ」としてガラスに発生する。このような化学的処理は、概して温度及び時間の正確な制御で、より大きいイオンの１つ又は複数の溶融塩を含有する、イオン交換溶融漕内にガラスを沈めることによって実行される。アルミノケイ酸タイプのガラス組成物、例えばＡＧＣ株式会社製のＤｒａｇｏｎＴｒａｉｌ（登録商標）の製品範囲からのガラス組成物、又はＣｏｒｎｉｎｇ  Ｉｎｃ．製のＧｏｒｉｌｌａ（登録商標）の製品範囲からのガラス組成物などは、化学的強化に非常に有効であることも公知である。
【００７８】
本発明の一部の実施形態では、低放射フィルム、日射調整フィルム（熱線反射フィルム）、反射防止フィルム、防曇フィルムなどのフィルム、好ましくは熱線反射フィルム又は低放射フィルムを、真空絶縁グレージングユニットの第１並びに／又は第２のガラス板（１ａ、１ｂ）の内部表面及び／若しくは外部表面の少なくとも１つの上に与えることができる。本発明の好ましい実施形態では、ＶＩＧの第２のガラス板（１ｂ）の内部表面は、熱線反射フィルム又は低Ｅフィルムを備える。
【００７９】
本発明の一実施形態では、第１及び／又は第２のガラス板（１ａ、１ｂ）の外部表面は、安全且つ安心のために、少なくとも１つのガラスシート及び少なくとも１つのポリマー中間層によって形成された積層アセンブリであることができる。積層ガラスは、粉砕した時に一緒に保持するタイプの安全ガラスである。壊れた場合に、積層ガラスは、その複数の層のガラスの間の熱可塑性中間層によって適所に保持される。中間層は、壊れた時であってもガラスの層に接着したままであり、その高い強度によりガラスが大きく鋭い片に分裂するのを防ぐ。
【００８０】
積層アセンブリ内で、少なくとも１つのガラスシートは、好ましくは０．５ｍｍ以上の厚さＺｓを有する（Ｚｓ≧０．５ｍｍ）。厚さは板の外部表面に対して垂直方向に測定される。少なくとも１つのポリマー中間層は、エチレン酢酸ビニル（ＥＶＡ）、ポリイソブチレン（ＰＩＢ）、ポリビニルブチラール（ＰＶＢ）、ポリウレタン（ＰＵ）、ポリ塩化ビニル（ＰＶＣ）、ポリエステル、コポリエステル、ポリアセタール、環状オレフィンポリマー（ＣＯＰ）、アイオノマ、及び／若しくは紫外線活性接着剤、並びにガラス積層体を製造する分野で公知の他の材料からなる群から選択された材料を含む、透明又は半透明ポリマー中間層である。これらの材料のあらゆる互換性のある組合せを使用して混合した材料も適することが可能である。防音材で強化された防音ガラスも、窓又はドアの性能を向上するために本概念と互換性がある。このような場合、ポリマー中間層は、２つのポリビニルブチラールフィルムの間に挿入した少なくとも１つの追加の防音材料を含む。
【００８１】
本発明は、絶縁又は非絶縁内部空間を閉囲するガラス板（２枚、３枚若しくはそれ以上）を含むあらゆるタイプのグレージングユニット（複層グレージングユニットとも呼ばれる）にも適用することができる。但し部分真空がこれらの内部空間の少なくとも１つの中に発生することを条件とする。従って、一実施形態では、本発明のＶＩＧの機械的性能を改善するために、第３の追加のガラス板が、周縁スペーサバーを介してＶＩＧの周囲に沿って第１及び／又は第２のガラス板（１ａ、１ｂ）の外部表面の少なくとも１つに結合することができ、周縁シールによって密封された絶縁空洞を生成する。前記周囲スペーサバーは、第３のガラス板と、第１及び第２のガラス板の外部表面の少なくとも１つとの間にある特定の距離を維持する。典型的には前記スペーサバーは乾燥剤を含み、典型的には６ｍｍ〜２０ｍｍ、好ましくは９〜１５ｍｍの厚さを有する。概して前記第２の内部容積は、空気、乾燥空気、アルゴン（Ａｒ）、クリプトン（Ｋｒ）、キセノン（Ｘｅ）、六フッ化硫黄（ＳＦ６）、二酸化炭素又はそれらの組合せから成る群から選択された所定の気体で充填される。前記所定の気体は、熱伝達を防ぐために効果的であり、且つ／又は音響透過を低減するために使用されてもよい。
【００８２】
スペーサ
本発明の真空絶縁グレージングユニットは、２つのガラス板を互いから分離したままにし、従って内部容積Ｖを形成するために、第１のガラス板（１ａ）と第２のガラス板（１ｂ）との間に挟まれた複数の離隔スペーサを含む。離隔スペーサは、上述したようにボロノイセルによって画定された配列に従って平面面積に分布される。
【００８３】
離隔スペーサは、円筒、球、糸状、砂時計形状、Ｃ字型、十字型、プリズム形状などの様々な形状を有することができる。小さいスペーサ、すなわち概して５ｍｍ２以下、好ましくは３ｍｍ２以下、より好ましくは１ｍｍ２以下のガラス板への接触表面を有するスペーサを使用することが好ましい。上に示されたように、これらの寸法は、大気圧応力に対して良好な機械抵抗を与えることができる一方で、見た目が目立たない。
【００８４】
離隔スペーサは、大気圧の影響下でガラス板の表面から加えられた圧力に対して耐久性が十分な強度を有する材料から作られなければならず、離隔スペーサは、焼付及び焼成などの高温工程に耐えることができなければならず、ＶＩＧが製造された後に排出される気体の量は少なくなければならない。このような材料は、好ましくは硬質金属材料、石英ガラス又はセラミック材料、具体的には鉄、タングステン、ニッケル、クロム、チタニウム、モリブデン、炭素鋼、クロム鋼、ニッケル鋼、ステンレス鋼、ニッケル・クロム鋼、マンガン鋼、クロム・マンガン鋼、クロム・モリブデン鋼、ケイ素鋼、ニクロム、ジュラルミンなどのような金属材料、又はコランダム、アルミナ、ムライト、マグネシア、イットリア、窒化アルミニウム、窒化ケイ素などのようなセラミック材料である。
【００８５】
周囲接着シール
本発明の真空絶縁グレージングユニットのガラス板（１ａ、１ｂ）の間の内部容積Ｖは、ガラス板の周囲に隣接して置かれた密閉接着シール（４）内に閉囲される。密閉接着シールは、ＶＩＧを包囲する大気中に存在する空気又はあらゆる他の気体に対して不透過性であり、好ましくは硬質である。
【００８６】
様々な密閉接着シール技術が存在する。第１のタイプのシール（最も一般的である）は、融点がグレージングユニットのガラス板を構成するガラスの融点より低い、半田ガラスに基づいたシールである。このタイプのシールの使用は、低Ｅ層の選択を、半田ガラスの適用に必要な熱サイクルによって分解されない低Ｅ層、すなわち恐らく２５０℃までの高さの温度に耐えることができる低Ｅ層に限定する。
【００８７】
第２のタイプのシールは、金属シール、例えば柔らかいスズ合金の半田などの半田付け可能な材料の層で少なくとも一部が覆われたタイ下層を介して、グレージングユニットの周囲に半田付けされた薄い厚さ（＜５００μｍ）の金属ストリップを含む。前述のガラスシールに対して勝るこの金属シールの１つの実質的な利点は、金属シールは、部分的に変形するので、ＶＩＧの厚さを横切る温度勾配に曝された時に、第１の板と第２の板との間の膨張差の一部を吸収できることである。
【００８８】
特許出願国際公開第２０１１／０６１２０８Ａ１号パンフレットは、真空絶縁グレージングユニット用の金属から作成された周囲接着シールの一例を記載している。記載されたシールは、例えばガラス板の周囲の上に与えられた接着帯に半田付け可能な材料を用いて半田付けされた銅から作成された、金属ストリップである。
【００８９】
内部容積
０．１ミリバール未満、好ましくは０．０１ミリバール未満の絶対圧力の真空が、第１及び第２のガラス板並びに離隔スペーサの組によって画定され、本発明のＶＩＧ内の周囲接着シールによって閉鎖された、内部容積Ｖ内に生成することができる。
【００９０】
本発明のＶＩＧの内部容積は、気体、例えば空気、乾燥空気、アルゴン（Ａｒ）、クリプトン（Ｋｒ）、キセノン（Ｘｅ）、六フッ化硫黄（ＳＦ６）、二酸化炭素又はそれらの組合せ（これらに限られない）を含むことができる。この従来の構造を有する絶縁ユニットを通るエネルギーの伝達は、内部容積内に気体が存在するために、単一のガラス板と比べて低減される。
【００９１】
内部容積は、あらゆる気体をポンプ供給されてもよく、従って真空グレージングユニットを生成する。真空絶縁グレージングユニットを通るエネルギー伝達は、真空によって大幅に低減される。グレージングユニットの内部容積に真空を発生させるために、内部容積を外部と連通させる中空ガラス管が、概してガラス板の１つの主面上に与えられる。こうして部分真空は、ガラス管の外側端部に連結されたポンプの力で、内部容積内に存在する気体をポンプで吸い出すことにより内部容積に発生される。
【００９２】
真空絶縁グレージングユニット内に所与の真空レベルを延長した期間にわたって維持するために、ゲッタがグレージングユニット内に使用されてもよい。詳細には、グレージングユニットを構成するガラス板の内部表面は、ガラス内に予め吸収した気体を経時的に開放することがあり、それによって真空絶縁グレージングユニット内の内圧を増加し、こうして真空性能を低減する。概してこのようなゲッタは、ジルコニウム、バナジウム、鉄、コバルト、アルミニウム、その他の合金から成り、薄層の形（数ミクロンの厚さ）、或いは見えないように（例えば外部のエナメルにより、周囲不透過性シールの一部により、若しくは枠により隠れている）グレージングユニットのガラス板の間に置かれたブロック又はタブレットの形で付着される。ゲッタは、その表面に室温で不動態化層を形成する。従って不動態化層を消失させ、こうしてその合金のゲッタリング特性を活性化するために加熱されなければならない。ゲッタは「加熱活性化」すると言われる。
【符号の説明】
【００９３】
１  真空絶縁グレージングユニット
１ａ、１ｂ  第１及び第２のガラス板
４  周囲接着シール
Ａ  補完領域
ＡＣ  中心領域
Ａｉ  ボロノイセルＲｉの面積
ＡＬ  縦ストリップ領域
ＡＷ  横ストリップ領域
Ｂ  角領域
ｃ  矩形平面面積の中心
ｃｓ  矩形平面面積の（挿入された）角
ｄ  ＶＩＧの厚さ
Ｄ  矩形平面面積の対角線
ｋ  離隔スペーサの数
Ｌ  矩形平面面積の長さ
ｎ  ランク
Ｎ  リストの値の総数
Ｐ  パーセンタイル
Ｐｉ  離隔スペーサｉ
Ｒｂ  Ｂ領域の半径
Ｒｉ  スペーサＰｉに関連したボロノイセル
Ｓｘｐ  領域ｘ＝Ａ、ＡＬ、ＡＷ、又はＢに置かれたセル面積の第ｐのパーセンタイル
Ｗ  矩形平面面積の幅
Ｘ１、Ｘ２  縦及び横軸
λ、λｍａｘ  ピッチ、及び大気圧応力σｐに対する所与の抵抗のための最大ピッチ
σｐ、σｔ  大気圧及び熱応力
【図１】
2021525212.tif 000005
【図２】
2021525212.tif 000006
【図３】
2021525212.tif 000007
【図４】
2021525212.tif 000008
【図５】
2021525212.tif 000009
【図６】
2021525212.tif 000010
【図７】
2021525212.tif 000011
【図８】
2021525212.tif 000012
【図９】
2021525212.tif 000013
【図１０】
2021525212.tif 000014
【図１１】
2021525212.tif 000015
【国際調査報告】
2021525212.tif 000016
2021525212.tif 000017